Matériau comprenant des microsphères poreuses, dans lequel : - chaque microsphère poreuse comprend une matrice comprenant un oxyde d’actinide et un ou plusieurs pores fermés et sphériques, dispersés dans la matrice, - les microsphères présentent une taille moyenne comprise entre 20 μm et 1 000 μm, et - la taille du (des) pore(s) est calibrée ; et qui est obtenu par un procédé comprenant les étapes de : a) préparation d’un sol par mélange d’une solution aqueuse A1 comprenant un premier et un deuxième précurseur de polymérisation, capables de former ensemble un gel polymérique, et d’une suspension aqueuse A2 comprenant un sel d’actinide, éventuellement un surfactant non-ionique et des billes d’un matériau sacrificiel ; b) conversion du sol en microsphères gélifiées par dispersion du sol sous la forme de gouttelettes dans un bain d’un liquide organique non miscible à l’eau, moyennant quoi on obtient des microsphères qui sont formées d’un gel polymérique renfermant des billes de matériau sacrificiel ; c) séparation des microsphères gélifiées du bain de liquide organique ; d) lavage puis séchage des microsphères gélifiées ; e) dissolution chimique sélective des billes de matériau sacrificiel présentes dans les microsphères gélifiées ; et f) calcination des microsphères gélifiées ; et dans lequel, à l’étape b), la taille des gouttelettes est contrôlée par un système automatisé de distribution. Matériau selon la revendication 1, pour lequel l’étape a) : - la préparation de la solution aqueuse A1 par dissolution, sous agitation, des premier et deuxième précurseurs de polymérisation dans de l’eau et le maintien de cette solution à une température comprise entre 0 °C et 4 °C ; - la préparation de la suspension aqueuse A2 par dissolution, sous agitation, du sel d’actinide dans de l’eau puis l’addition à la solution résultante d’une suspension aqueuse comprenant les billes de matériau sacrificiel et, éventuellement, un agent tensioactif non ionique dans de l’eau ; - le mélange de la solution aqueuse A1 avec la suspension aqueuse A2 et le maintien du mélange résultant à une température comprise entre 0 °C et 4 °C. Matériau selon la revendication 1 ou la revendication 2, pour lequel les premier et deuxième précurseurs de polymérisation sont l’hexaméthylènetétramine et l’urée. Matériau selon l’une quelconque des revendications 1 à 3, pour lequel le sel d’actinide est un nitrate, un sulfate, un citrate ou un chlorure d’uranium, de thorium, de plutonium, de neptunium ou d’américium, de préférence un nitrate et, plus encore, un nitrate d’uranium. Matériau selon l’une quelconque des revendications 1 à 4, pour lequel les billes de matériau sacrificiel sont en un polymère organique hydrophobe, ne présentant pas de transition de phase entre 0 °C et 90 °C et qu’un solvant organique peut dissoudre à l’étape b) sans dissoudre le gel polymérique formant les microsphères gélifiées. Matériau selon la revendication 5, pour lequel le polymère organique est du polystyrène, du poly(méth)acrylate de méthyle ou du polyéthylène, de préférence du polystyrène. Matériau selon la revendication 3, pour lequel : - le rapport molaire entre l’hexaméthylènetétramine et l’urée présentes dans le sol est compris entre 1/2 et 1 et, de préférence, égal à 2/3, et - le rapport molaire entre l’hexaméthylènetétramine et les ions actinides présents dans le sol est compris entre 1/2 et 4/3 et, de préférence, égal à 1. Matériau selon l’une quelconque des revendications 1 à 7, pour lequel le sol est dispersé sous la forme de gouttelettes dans le bain de liquide organique au moyen d’un nano-injecteur piézoélectrique. Matériau selon l’une quelconque des revendications 1 à 8, pour lequel le bain de liquide organique non miscible à l’eau est un bain d’huile de silicone dont la température est comprise entre 80 °C et 95 °C, de préférence égale à 90 °C ± 2 °C. Matériau selon l’une quelconque des revendications 1 à 9, pour lequel l’étape b) comprend un mûrissement des microsphères gélifiées dans le bain de liquide organique pendant de 30 minutes à 2 heures. Matériau selon l’une quelconque des revendications 1 à 10, pour lequel l’étape e) comprend un trempage des microsphères gélifiées obtenues à l’issue de l’étape d) dans un bain d’un solvant organique capable de dissoudre les billes de matériau sacrificiel sans dissoudre le gel polymérique formant les microsphères gélifiées. Matériau selon la revendication 11, pour lequel le solvant organique est le diméthylformamide, le xylène ou le chloroforme. Matériau selon l’une quelconque des revendications 1 à 12, pour lequel l’étape f) comprend un traitement thermique à une température comprise entre 600 °C et 1 500 °C, sous une atmosphère réductrice, neutre ou oxydante. Matériau selon l’une quelconque des revendications 1 à 12, pour lequel l’étape f) comprend un premier traitement thermique à une température comprise entre 350 °C et 700 °C suivi d’un deuxième traitement thermique à une température comprise entre 1300 °C et 1600 °C, chaque traitement étant réalisé sous une atmosphère réductrice, neutre ou oxydante. Matériau selon l’une quelconque des revendications 1 à 14, dans lequel l’oxyde d’actinide de la matrice des microsphères est du dioxyde d’uranium ou de l’octoxyde de triuranium. Utilisation d’un matériau selon l’une quelconque des revendications 1 à 15, comme additif de frittage dans la fabrication de pastilles d’un combustible nucléaire de type MOX. Utilisation selon la revendication 16, dans laquelle le matériau est utilisé comme agent porogène. Utilisation selon la revendication 16 ou la revendication 17, dans laquelle le matériau comprend des microsphères dont la matrice comprend un oxyde d’uranium, de préférence du dioxyde d’uranium.